(57)【要約】【課題】  電子機器等や、病院やオフィスビル等の建物の開口部を覆うことなく、開口部における磁気ノイズ等の流出・侵入を防止することのできる磁気シールド材の製造方法を提供することを課題とする。【解決手段】  ウレタン樹脂、アクリル樹脂、ポリエステル樹脂、エポキシ樹脂、ポリイミド樹脂及びシリコーン樹脂から選択される１以上のバインダーと、厚さ２．０μｍ以下で、偏平状又は針状であり、アスペクト比が２０以上である磁性フィラーとを含む磁気シールド塗料を、支持体上に塗布する工程Ａと、工程Ａで塗布した磁気シールド塗料に、同磁極の対向する磁場内を通過させることによって、磁束密度１００００ガウス以上の磁場を印加する工程Ｂと、磁気シールド塗料を乾燥する工程Ｃとを有する、異方性磁気シールド材の製造方法。【選択図】    図１
2017126643.tif 000002
【特許請求の範囲】
【請求項１】
ウレタン樹脂、アクリル樹脂、ポリエステル樹脂、エポキシ樹脂、ポリイミド樹脂及びシリコーン樹脂から選択される１以上のバインダーと、厚さ２．０μｍ以下で偏平状又は針状であり、アスペクト比が２０以上である磁性フィラーとを含む磁気シールド塗料を、支持体上に塗布する工程Ａと、
工程Ａで塗布した磁気シールド塗料を、同磁極の対向する磁場内に通過させることによって、磁束密度１００００ガウス以上の磁場を印加する工程Ｂと、
磁気シールド塗料を乾燥する工程Ｃと
を有する、異方性磁気シールド材の製造方法。
【請求項２】
磁性フィラーが、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上である、請求項１に記載の異方性磁気シールド材の製造方法。
【請求項３】
バインダーの固形分と磁性フィラーの質量比が３０／７０〜５／９５である、請求項１又は２に記載の異方性磁気シールド材の製造方法。
【請求項４】
工程Ａが、乾燥後の膜厚が５０〜５００μｍとなるように磁気シールド塗料を支持体上に塗布する工程である、請求項１〜３のいずれかに記載の異方性磁気シールド材の製造方法。
【発明の詳細な説明】
【技術分野】
【０００１】
本発明は、磁気シールド特性に優れた異方性磁気シールド材の製造方法に関する。
【背景技術】
【０００２】
高度情報化社会の発展に伴い、病院やオフィスビル、データセンターなどでは、多くの通信機器や電子機器等が使用されるようになったが、近年、これらの機器等から発生する磁気ノイズや電磁波ノイズが大きな問題となっている。例えば、建物内に設置された機器等から発生した磁気ノイズ等が、建物内部から建物外部へと流出すると、建物外部の機器等を誤動作させる原因となるだけでなく、機密漏洩につながる恐れもある。また、磁気ノイズ等が、建物外部から内部へと侵入すると、建物内に設置された機器等が誤作動を起こす可能性が生じる。このような問題への対策として、窓やダクト等の建物の開口部に、電磁遮断性を有するガラス（特許文献１参照）や、電磁遮断性を有する装置（特許文献２参照）を取り付けることが行なわれている。
【０００３】
また、磁気ノイズ等による電子機器等の誤作動を防止するための対策としては、電子機器等の内部に、磁気シールド材を設けることも行なわれている。このような磁気シールド材としては、例えば、軟磁性金属粉を含む塗料を支持体に塗布した後、磁場強度１００〜１００００ガウスの配向磁場内を通過させることによって、軟磁性金属粉を配向させることで、磁気シールド効果を向上させた磁気シールド材が提案されている（特許文献３参照）。
【０００４】
なお、磁気シールド材に関するものではないが、塗料内に含まれる磁性金属を配向させる方法としては、磁性粉末を含む塗料を基体に塗布した後、磁界強度２０００〜１００００ガウスの配向磁場内を通過させる方法も開示されている（特許文献４参照）。
【先行技術文献】
【特許文献】
【０００５】
【特許文献１】特開２００２−２７１０８５号公報
【特許文献２】特開２００７−５６１４号公報
【特許文献３】特開平７−２２７７１号公報
【特許文献４】特開平６−１５０３１４号公報
【発明の概要】
【発明が解決しようとする課題】
【０００６】
電子機器等及び建物における磁気ノイズ等の流出・侵入を防止するには、それらの開口部（例えば、通風口、窓、換気口など）における磁気ノイズ等の流出・侵入を防止することが重要である。しかし、特許文献１で提案されているような方法では、窓を開けた場合には電波を遮断する効果が得られないという問題や、換気口などには適用できないという問題があった。また、特許文献２で提案されているような方法では、開口部の開口率を低下させてしまうという問題や、外観上の問題があった。
【０００７】
また、特許文献３及び４で提案されているような方法は、印加する磁場強度が１００００ガウス未満であるため、軟磁性金属粉を十分に配向させることができず、開口部に用いる磁気シールド材に必要とされるような十分な磁気シールド特性を得られないという問題があった。
【０００８】
本発明は、上記のような課題を解決することを目的とする。すなわち、本発明の課題は、電子機器等や病院やオフィスビル等の建物の開口部を覆うことなく、開口部における磁気ノイズ等の流出・侵入を防止することのできる、高い異方性と優れた磁気シールド特性を有する磁気シールド材の製造方法を提供することである。
【課題を解決するための手段】
【０００９】
本発明の要旨は、以下の通りである。
【００１０】
［１］ウレタン樹脂、アクリル樹脂、ポリエステル樹脂、エポキシ樹脂、ポリイミド樹脂及びシリコーン樹脂から選択される１以上のバインダーと、厚さ２．０μｍ以下で、偏平状又は針状であり、アスペクト比が２０以上である磁性フィラーとを含む磁気シールド塗料を、支持体上に塗布する工程Ａと、工程Ａで塗布した磁気シールド塗料を、同磁極の対向する磁場内に通過させることによって、磁束密度１００００ガウス以上の磁場を印加する工程Ｂと、磁気シールド塗料を乾燥する工程Ｃとを有する、異方性磁気シールド材の製造方法。
【００１１】
［２］磁性フィラーが、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上である上記［１］に記載の異方性磁気シールド材の製造方法。
【００１２】
［３］バインダーの固形分と磁性フィラーの質量比が３０／７０〜５／９５である上記［１］又は［２］に記載の異方性磁気シールド材の製造方法。
【００１３】
［４］工程Ａが、乾燥後の膜厚が５０〜５００μｍとなるように磁気シールド塗料を支持体上に塗布する工程である上記［１］〜［３］のいずれかに記載の異方性磁気シールド材の製造方法。
【発明の効果】
【００１４】
本発明によれば、電子機器等や病院やオフィスビル等の建物の開口部を覆うことなく、開口部における磁気ノイズ等の流出・侵入を防止することのできる、高い異方性と優れた磁気シールド特性を有する磁気シールド材を製造することができる。本発明により製造される異方性磁気シールド材は、その異方性の強さにより、磁気シールド材の内部における磁気の流れを略一方向に制御することができる。該異方性磁気シールド材を、例えば、電子機器等や建物の開口部の略全周囲に配置した場合、開口部から流出又は侵入しようとした磁気ノイズは、該異方性磁気シールド材の内部を循環し続け、いずれ減衰することになる。
【図面の簡単な説明】
【００１５】
【図１】本発明の実施の形態にかかる、工程Ｂの一例を示す模式図である。
【図２】本発明の製造方法により得られた異方性磁気シールド材の使用態様の一例を示す模式図である。
【図３】磁気シールド材の異方性評価の模式図である。
【発明を実施するための形態】
【００１６】
以下、図面等を用いて本発明の実施の形態について説明をするが、本発明の趣旨に反しない限り、本発明は、以下の実施の形態に限定されるものではない。
【００１７】
（磁気シールド塗料）
まず、本発明に用いる磁気シールド塗料について説明をする。本発明に用いる磁気シールド塗料は、少なくとも、以下に挙げるバインダー及び磁性フィラーを含むものである。
【００１８】
磁気シールド塗料に用いるバインダーは、ウレタン樹脂、アクリル樹脂、ポリエステル樹脂、エポキシ樹脂、ポリイミド樹脂及びシリコーン樹脂から選択される１以上の樹脂である。これらの樹脂の中でも、ウレタン樹脂が好ましい。これらの樹脂を用いることで、塗布面への密着性に優れ、且つ、磁気フィラーの密度が高く、柔軟性の高い異方性磁気シールド材が得られる。
【００１９】
ウレタン樹脂は、ポリオールとポリイソシアネート化合物とを反応させることにより得られる。ウレタン樹脂としては、例えば、ポリエーテル系ポリウレタン、ポリカーボネート系ポリウレタン、ポリエステル系ポリウレタンが挙げられる。中でも、破断伸度が高く柔軟性に優れている点で、ポリカーボネート系ポリウレタンが好ましい。
【００２０】
ポリエーテル系ポリウレタンは、ポリエーテルポリオールとポリイソシアネート化合物との反応物である。ポリエーテルポリオールとしては、例えば、ポリエチレングリコール、ポリプロピレングリコール、ポリテトラメチレングリコールなどが挙げられる。
【００２１】
ポリカーボネート系ポリウレタンは、ポリカーボネートポリオールとポリイソシアネート化合物との反応物である。ポリカーボネートポリオールとしては、例えば、ジオール（エチレングリコール、プロピレングリコール、１，３−プロパンジオール、１，４−ブタンジオール、１，５−ペンタンジオール、１，６−ヘキサンジオール、１，９−ノナンジオール、ネオペンチルグリコール等）と、カーボネート（ジメチルカーボネート、ジフェニルカーボネート、エチレンカーボネート、ホスゲン等）とを反応させて得られるポリカーボネートジオールなどが挙げられる。
【００２２】
ポリエステル系ポリウレタンは、ポリエステルポリオールとポリイソシアネート化合物との反応物である。ポリエステルポリオールとしては、例えば、ジカルボン酸（フタル酸、イソフタル酸、テレフタル酸、マレイン酸、フマル酸、アジピン酸、セバシン酸等）と、多価アルコール（エチレングリコール、プロピレングリコール、テトラメチレングリコール、１，４−ブタンジオール、１，６−ヘキサンジオール、ネオペンチルグリコール、トリメチロールプロパン、ペンタエリスリトール等）とを反応させて得られるものなどが挙げられる。
【００２３】
ポリイソシアネート化合物としては、例えばヘキサメチレンジイソシアネート、トリレンジイソシアネート、イソホロンジイソシアネート、キシリレンジイソシアネート、ノルボルネンジイソシアネート、１，３−ビス（イソシアナトメチル）シクロヘキサン、イソホロンジイソシアネートの３量体、水添キシリレンジイソシアネート、水添ジフェニルメタンジイソシアネートなどが挙げられる。
【００２４】
ウレタン樹脂の重量平均分子量は、１０００以上であることが好ましく、５０００以上であることがより好ましい。また、ウレタン樹脂の重量平均分子量は、１０００００以下であることが好ましく、５００００以下であることがより好ましい。ウレタン樹脂の重量平均分子量が１０００未満となると、異方性磁気シールド材の耐久性が低下したり、磁気シールド特性が低下する傾向にあり、ウレタン樹脂の重量平均分子量が１０００００を超えると、異方性磁気シールド材の柔軟性や、被塗布面との密着性が低下し、磁性フィラーの配向性が悪くなる傾向にある。
【００２５】
磁気シールド塗料に含まれる磁性フィラーとしては、厚さ２．０μｍ以下で偏平状又は針状のものを用いる。このような形状の磁性フィラーを用いることで、得られる塗膜の平面方向に磁性フィラーが配向しやすくなり、得られる塗膜が、優れた磁気シールド特性を有するものとなる。なお、扁平状とは、例えば、球状や直方体等の立体形状のものを一方向で押し潰したような形状であり、板状、鱗片状、薄膜状等の形状も含む概念である。また、針状とは、一方向に直線状に延びる細長い形状をいう。
【００２６】
磁性フィラーの厚さは、得られる塗膜の平面方向に磁性フィラーが配向しやすくなり、得られる塗膜の磁気シールド特性がより向上するという観点から、１．０μｍ以下であることが好ましく、０．５μｍ以下であることがより好ましく、０．３μｍ以下であることがさらに好ましい。
【００２７】
また、磁気シールド塗料に含まれる磁性フィラーとしては、アスペクト比が２０以上のものを用いる。アスペクト比が２０以上の磁性フィラーを用いることで、得られる塗膜の平面方向に磁性フィラーが配向しやすくなり、得られる塗膜が、優れた磁気シールド特性を有するものとなる。磁性フィラーのアスペクト比は、異方性磁気シールド材の磁性フィラー間の空隙を少なくし、磁気シールド特性をより向上させるという観点から、４０以上であることが好ましく、１００以上であることがより好ましい。ここで、アスペクト比とは、磁性フィラーの最も長い部分の長さを平均厚さで除したものをいう。
【００２８】
磁性フィラーの材質としては、軟磁性材料であれば特に限定されないが、例えば、優れた磁気シールド特性が得られるという観点から、Ｆｅ−Ｓｉ−Ａｌ合金、Ｆｅ−Ｓｉ合金、Ｆｅ−Ｓｉ−Ｃｒ合金、Ｆｅ−Ｃｒ合金、Ｆｅ−Ｎｉ合金、Ｆｅ−Ｃｏ合金、Ｆｅベースアモルファス、Ｃｏベースアモルファス、Ｍｎ−Ｚｎ系フェライト及びＮｉ−Ｚｎ系フェライトから選択される１以上であることが好ましく、Ｆｅ−Ｓｉ−Ａｌ合金（例えば、センダスト）がより好ましい。
【００２９】
磁気シールド塗料は、バインダーの固形分と磁性フィラーの質量比が３０／７０〜５／９５であることが好ましく、２５／７５〜１０／９０であることがより好ましく、２０／８０〜１０／９０であることがさらに好ましい。バインダーの固形分と磁性フィラーの質量比が３０／７０より大きくなると、すなわち、バインダーの固形分が多すぎると、異方性磁気シールド材の磁気シールド特性が低下する傾向にあり、バインダーの固形分と磁性フィラーの質量比が５／９５より小さくなると、すなわち、バインダーの固形分が少なすぎると、異方性磁気シールド材の柔軟性が失われ脆くなったり、磁性フィラー間の接触が不十分になり磁気シールド特性が低下する傾向にある。
【００３０】
本発明で用いられる磁気シールド塗料は、溶媒として有機溶剤を用いることが好ましい。有機溶剤としては、例えば、トルエン、メチルエチルケトン、イソプロパノール、酢酸ブチル、酢酸エチル、ブチルセロソルブ、ブチルカルビトールアセテート、キシレンなどが用いられる。中でも、乾燥性および塗布作業性の観点から、トルエン、メチルエチルケトン、イソプロパノールが好ましい。
【００３１】
磁気シールド塗料中の溶媒の含有量としては、３０質量％以上であることが好ましく、４０質量％以上であることがより好ましい。また、磁気シールド塗料中の溶媒の含有量は、７０質量％以下であることが好ましく、６０質量％以下であることがより好ましい。磁気シールド塗料中の溶媒の含有量が３０質量％未満の場合は、粘度が高くなり、得られる塗膜の平面方向に磁性フィラーが配向しにくくなる結果、得られる塗膜の磁気シールド特性が低下する傾向にある。また、磁気シールド塗料中の溶媒の含有量が７０質量％を越える場合は、粘度が低くなり、塗布時に塗料がダレてしまう傾向にある。
【００３２】
また、本発明で用いられる磁気シールド塗料には、バインダー、磁性フィラー、有機溶剤の他、本発明の趣旨を逸脱しない範囲で、分散剤、消泡剤、顔料、充填剤、紫外線吸収剤、光安定剤、酸化防止剤、などの任意の成分が含まれていてもよい。
【００３３】
磁気シールド塗料の粘度は、１．０ｄＰａ・ｓ以上であることが好ましく、２．０ｄＰａ・ｓ以上であることがより好ましい。また、磁気シールド塗料の粘度は、１００ｄＰａ・ｓ以下であることが好ましく、５０ｄＰａ・ｓ以下であることがより好ましい。磁気シールド塗料の粘度が１．０ｄＰａ・ｓより低くなると、塗布時に塗料がダレてしまう傾向にある。一方、磁気シールド塗料の粘度が１００ｄＰａ・ｓより高くなると、磁性フィラーの配向性が悪くなり、得られる塗膜の平面方向に磁性フィラーが配向しにくくなる結果、得られる塗膜の磁気シールド特性が低下する傾向にある。なお、磁気シールド塗料の粘度は、有機溶剤の含有量を調整することなどにより、調整することができる。
【００３４】
（工程Ａ）
本発明の工程Ａは、上記の磁気シールド塗料を、支持体上に塗布する工程である。工程Ａで用いる支持体としては、後述の工程Ｃにて磁気シールド塗料を乾燥させた際に、磁気シールド塗膜を剥離できるものであれば、特に制限はされない。例えば、ポリエステルフィルム、ポリカーボネートフィルム、ポリエチレンフィルム、テフロン（登録商標）フィルムなどのプラスチックフィルム、シリコン処理された剥離フィルム、離型処理が施された離型フィルム等が挙げられる。
【００３５】
支持体への磁気シールド塗料の塗布は、ロール・トゥ・ロール方式等の公知の方法により、支持体を搬送しながら行なうことが好ましい。磁気シールド塗料の塗布方法としては、特に制限されず、例えば、カーテンコータ、グラビアコータ、ドクターブレード、ナイフコータ等のフィルム状支持体に塗料を塗布する公知の方法を用いることができる。
【００３６】
磁気シールド塗料は、乾燥後の磁気シールド塗膜の厚さが、５０μｍ以上となるように塗布することが好ましく、１００μｍ以上となるように塗布することがより好ましい。また、乾燥後の磁気シールド塗膜の厚さが、５００μｍ以下となるように塗布することが好ましく、３００μｍ以下となるように塗布することが好ましい。乾燥後の磁気シールド塗膜の厚さが５０μｍ未満の場合は、得られる異方性磁気シールド材に含まれる磁性フィラーの個数が減少し、磁気シールド特性が低下する傾向にあり、また、５００μｍを超える場合は、製造コストが上昇するため好ましくない。
【００３７】
（工程Ｂ）
本発明の工程Ｂは、工程Ａで塗布した磁気シールド塗料を、例えば、ロール・トゥ・ロール方式等の公知の方法により搬送し、磁気シールド塗料が完全に乾燥する前に、同磁極の対向する磁場内を通過させることによって、磁束密度１００００ガウス以上の磁場を印加する工程である。
【００３８】
図１は、工程Ｂの一例を表す模式図である。図中の矢印は、磁気シールド塗料が搬送される方向を表す。図１に示すように、磁気シールド塗料１に含まれる磁性フィラー２は、基材に塗布された磁気シールド塗料が搬送される方向と略垂直な方向に対向する同磁極の磁石４によって、磁束密度１００００ガウス以上という非常に強い磁場を印加される。言い換えると、基材に塗布された磁気シールド塗料は、同磁極の対向する磁石４によって形成される磁束密度１００００ガウス以上の磁場内を、磁石４の対向する方向と略垂直な方向に搬送される。その結果、磁気シールド塗料１に含まれる磁性フィラー２は略一方向（磁気シールド塗料が搬送される方向）に配向された状態となり、これを乾燥して得られる磁気シールド材は、その内部における磁気の流れを略一方向に制御することが可能な異方性の強いものとなる。なお、図中で用いている磁石４はＮ極とＮ極だが、Ｓ極とＳ極で構成してもよい。
【００３９】
磁気シールド塗料に印加する磁場の磁束密度は、磁性フィラーの配向性を高めるという観点から、１００００ガウス以上であり、３００００ガウス以上とすることが好ましく、５００００ガウス以上とすることがより好ましい。また、磁気シールド塗料に印加する磁場の磁束密度は、１０００００ガウス以下とすることが好ましく、８００００ガウス以下とすることがより好ましい。磁束密度が１０００００ガウスを超えると、磁場を印加中に磁気シールド塗料が波打つことなどにより、磁気シールド材の製造が困難になるおそれがある。
【００４０】
磁気シールド塗料が同磁極の対向する磁場内を通過する際の速度としては、特に制限はないが、０．１ｍ／分以上であることが好ましく、０．３ｍ／分以上であることがより好ましい。また、磁気シールド塗料が同磁極の対向する磁場内を通過する際の速度は、１．０ｍ／分以下であることが好ましく、０．５ｍ／分以下であることがより好ましい。磁気シールド塗料が同磁極の対向する磁場内を通過する際の速度が０．１ｍ／分未満の場合は、生産性が低下する傾向にあり、また、１．０ｍ／分を超える場合は、磁性フィラーの配向が不十分となる傾向にある。
【００４１】
（工程Ｃ）
工程Ｃは、工程Ｂにて磁場を印加された磁気シールド塗料を乾燥させる工程である。磁気シールド塗料を乾燥させる方法としては、特に限定されず、例えば、熱風乾燥炉により乾燥させるなどの公知の方法を用いることができる。なお、工程Ｃは、工程Ｂと同時に行なってもよい。
【００４２】
（用途）
図２は、本発明の製造方法により得られた異方性磁気シールド材の使用態様の一例を表した模式図である。図２に示すように、開口部５の略全周囲に渡って、本発明の製造方法により得られた異方性磁気シールド材６を配置した場合、開口部５から流出しようとする磁気ノイズは、異方性磁気シールド材６の強い異方性により、図中の矢印に示すように、磁気シールド材６の中を循環し続け、減衰していく。従って、本発明の製造方法により製造された異方性磁気シールド材は、例えば、病院やオフィスビル、データセンターなどの窓や換気口などの開口部や、電子機器等の通気口などの開口部における磁気シールド材として、非常に有用である。
【実施例】
【００４３】
以下に、実施例等により本発明をさらに詳しく説明するが、本発明はこれらの実施例によって何ら限定されない。
【００４４】
ウレタン樹脂（荒川化学工業株式会社製、ポリカーボネート系ポリウレタン「ユリアーノ５２４２」、重量平均分子量１４０００）２２．９７質量部、センダスト（大同特殊鋼株式会社製、「ＤＡＰＭＳＡ１０」、厚さ１．０μｍ、アスペクト比４０）３８．２８質量部、分散剤としてリン酸ポリエステル系分散剤（ビックケミ−ジャパン株式会社製、「ＢＹＫ−１１１」）０．３１質量部、有機溶剤としてトルエン３８．２８質量部、及び消泡剤として非シリコーン系消泡剤（ビックケミ−ジャパン株式会社製、「ＢＹＫ−１７５２」）０．１５質量部を、ディスパーを用いて混合し、磁気シールド塗料を得た。得られた磁気シールド塗料の不揮発分は４５％であり、粘度は５．０ｄＰａ・ｓであった。
【００４５】
（実施例１）
ロール・トゥ・ロール方式により、離型処理を施したポリエステルフィルム（東レ株式会社製、「ルミラー１００Ｓ１０」）を搬送しながら、該フィルム上に、ナイフコータを用いて、上記の磁気シールド塗料を塗布した。次に、該磁気シールド塗料が乾燥する前に、搬送される方向と垂直な方向に対向させたＮ極とＮ極の二つの磁石によって、磁束密度１００００ガウスの磁場を印加した。フィルムを磁場内に通過させる速度は０．５ｍ／分であった。次に、前記の通過させる速度のまま４０℃で１０分、次に４０℃で１０分、最後に８０℃で１０分の順番で３つの熱風乾燥炉内を通過させ、磁気シールド塗料を乾燥させた。乾燥後の磁気シールド塗膜の厚さは、２００μｍであった。磁気シールド塗膜を支持体から剥離し、実施例１の磁気シールド材を得た。
【００４６】
（実施例２、及び比較例１）
塗料に印加する磁束密度を表１に示すように変更したこと以外は、実施例１と同様の方法により、実施例２、及び比較例１の磁気シールド材を作製した。
【００４７】
【表１】
2017126643.tif 000003
【００４８】
（異方性の評価結果）
実施例１〜２及び比較例１にて得られた磁気シールド材について、振動試料型磁力計（株式会社東栄科学産業製、「ＰＶ−Ｍ１０−５」）を用いて、最大印加磁場１５ｋＯｅにおける飽和磁束密度Ｂｓ（ガウス）を測定し、異方性を評価した。具体的には、図３に示すように、磁気シールド材のＡ方向（磁性フィラーの配向方向）での飽和磁束密度Ｂｓ（Ａ）と、Ｂ方向（磁性フィラーの配向方向と垂直な方向）での飽和磁束密度Ｂｓ（Ｂ）を測定して、Ｂｓ（Ａ）−Ｂｓ（Ｂ）を計算し、以下のような基準で異方性を評価した。Ｂｓ（Ａ）−Ｂｓ（Ｂ）の値、及び評価結果を、表２に示す。
異方性あり：Ｂｓ（Ａ）−Ｂｓ（Ｂ）≧１５００
異方性なし：Ｂｓ（Ａ）−Ｂｓ（Ｂ）＜１５００
【００４９】
【表２】
2017126643.tif 000004
【符号の説明】
【００５０】
１    磁気シールド塗料
２    磁性フィラー
３    支持体
４    磁石
５    開口部
６    異方性磁気シールド材
【図１】
2017126643.tif 000005
【図２】
2017126643.tif 000006
【図３】
2017126643.tif 000007